FR 2822741 A1 20021004 FR 0104222 A 20010329 d'engrainement et à diminuer le bruit. DESCRIPTION La présente invention concerne une poudre d'apport de brasage diffusion pour des pièces en alliage à base de nickel, cobalt s ou fer, de structure polyoristalline ou monocristalline, notamment dans le domaine aéronautique. Elle concerne également une pièce d'apport compact obtenue à partir de ladite poudre. Les conditions sévères de fonctionnement imposéss par exemple aux aubes de turbomachines et de turbines industrielles exigeant notamment une excellente résistance à chaud à l'oxydation et/ou une excellente tenue en corrosion combinées à de bonnes propriétés mécaniques à hautes températures telle qu'une bonne tenue en fluage ont amené l'utilisation pour leur fabrication de superalliages à base de nickel, cobalt ou fer. Pour la réalisation d' assemblages ou de réparations par rechargement, les techniques courantes de soudage avec fusion se révèlent mal adaptées à ces matériaux ou demanderaient des mises en _uvre complexes et souvent irréalisables. Dans certaines applications et notamment pour la réparation de pièces dans le domaine aéronautique des apports sont en 2s outre réalisés utilisant des alliages de type MCRALY comportant Cr. A1, Y. M désignant Ni, Co ou Fe. Des procédés de brasage-diffusion ont alors été utilisés. En évitant de modifier profondément la structure métallurgique du matériau, ces procédés visent à obtenir des liaisons homogènes du point de vue chimique et aussi structural. Une illustration en est donnse par exemple par EP-A-0 075 497. I1 est connu pour réaliser des réparations par rechargement 3s d'utiliser des poudres de brasage dites bicomposant et constituées d'un mélange de deux poudres obtenues notamment par atomisation sous argon: une poudre de superalliage de composition chimique voisine de celle du matériau à réparer; une poudre à base de nickel ou de cobalt contenant 2 à 6% s en masse d'éléments fondants tels que le bore ou le silicium. L'opération de brasage-diffusion est réalisée à une température comprise entre 1050 C et 1220 C, déterminée inférieure à la température de fusion du superalliage. A la température de l'opération, la poudre de superalliage reste à l'état solide et la poudre contenant les éléments fondants devient liquide assurant à la fois la fluidité du mélange, le brasage des grains de poudre de superalliage entre eux amenant une densification et par diffusion des éléments fondants, une solidification isotherme du joint 1S liquide est obtenue à la température de brasage. L'interdiffusion entre le joint brasé et le superalliage du métal de base assure l'homogénoisation des compositions chimiques. Après les traitements thermiques classiques, les zones rechargées par brasage- diffusion présentent les propriétés mécaniques à hautes températures recherchées, très proches de celles du matériau de base des pièces. En outre, les revêtements connus améliorant la tenue à la corrosion et à l'oxydation à haute température peuvent être appliqués. 2s Les procédés connus de brasage-diffusion utilisant des poudres bicomposant entraînent cependant certaines contraintes et des inconvénients de mise en _uvre: l'opération de mélange des deux poudres est longue et fastidieuse, l'homogénéisation de la composition chimique du mélange est délicate et nécessite de nombreux contrôles mais reste impérative, des conditions particulières de stockage doivent être 3s prévues pour éviter toute ségrégation du mélange, le ratio des proportions des deux poudres dans le mélange doit en outre être adapté en fonction de la nature du rechargement et, en particulier, de la largeur des fissures à réparer. Un des buts de l' invention est d'obtenir une poudre d'apport ne présentant pas les inconvénients notés ci- dessus et utilisable notamment dans la mise en _uvre des s procédés de brasage-diffusion du type rappelé ci-dessus. Une poudre d'apport de brasage diffusion de pièces en alliage A à base de nickel, cobalt ou fer est remarquable selon l' invention en ce qu'elle est constituée de grains en un matériau d'alliage B déterminé présentant des propriétés fonctionnelles spécifiques adaptées à la zone de pièce d' application, lesdits grains étant de forme générale sphérique et portant en surface sous forme d' incrustations des ajouts dont la composition comporte au moins un élément 1S fondant pris dans le groupe bore et silicium, ces ajouts incrustés étant en outre présents à l'état libre dans la poudre. Ladite poudre d'apport peut notamment étre soumise à un traitement thermique de frittage permettant d'obtenir une pièce d'apport compact suivant un cycle de traitement dans des conditions déterminées de vitesse de montée en température, de température et de durée de maintien conduisant à une microstructure présentant une répartition 2s homogène de porosités fines, des phases d'eutectiques en faible nombre, de petite taille et sans amas et une dispersion fine de phases durcissantes à base délément(s) fondant(s). D'autres caractéristiques et avantages de l' invention seront mieux compris à l' aide de la description qui va suivre d'exemples de réalisation en référence aux dessins annexés sur lesquels: 3s la figure 1 représente une microphotographie à grandissement 3500 obtenue sous microscope électronique à balayage d'un échantillon de poudre d'apport de brasage diffusion conforme à l' invention, la figure 2 représente une microphotographie montrant un exemple de microstructure de pièce d'apport compact obtenue à partir de la poudre d'apport conforme à s l' invention. La constitution d'une poudre d'apport de brasage conforme à l' invention apparaît sur la microphotographie représentée par la figue 1. Les grains 1 sont composés dun alliage A par exemple à base de nickel. Les ajouts 2 incrustés sur la surface des grains 1 sont composés d'un alliage à base d'au moins un élément fondant tel que bore ou silicium. Les grains 3 de petite taille à l'état libre entre les grains 1 d'alliage sont également formés dudit alliage d'élément(s) S fondant(s). La poudre ainsi constituée est obtenue au moyen d'une technique connue en soi de mécanosynthèse en plaçant un mélange de poudres d'une part d'alliage B et d'autre part d'alliage d'élément(s) fondant(s) à l'intérieur d'un conteneur dans un broyeur à billes de tout type connu, planétaire, horizontal ou vibratoire. La poudre d'apport ainsi obtenue peut être utilisée dans la 2s mise en _uvre de tout procédé de brasage-diffusion appliqué lors de la fabrication ou la réparation de pièces en alliage à base de nickel, de cobalt ou de fer, notamment dans le domaine aéronautique. I1 peut s'agir d'un assemblage de pièces, d'un rebouchage de crique ou fissure sur pièce ou d'un rechargement de surface de pièce en vue de restaurer les dimensions géométriques de la pièce. Suivant les applications, la mise en place de la poudre d'apport peut être effectuée sous différentes formes. Ainsi, la poudre peut être utilisée directement avec ajout d'un additif, notamment un produit liant de type connu. La poudre peut également être utilisée après une élaboration sous forme de ruban. De manière remarquable, conforme à l' invention, dans certaines applications et notamment dans le cas de rechargement de surfaces de pièce, un apport peut être effectué sous forme d'une pièce d'apport compact. s Ladite pièce d'apport compact est obtenue à partir de la poudre par la mise en _uvre de techniques de fabrication connues en soi, notamment au moyen d'un cycle thermique assurant une compaction par frittage. La figure 2 montre un exemple du résultat obtenu. Ce résultat est remarquable par la microstructure qui présente notamment une répartition homogène de porosités fines 4 et des phases durcissantes 5 à base d'élément fondant, notamment des borures ou des siliciures, sous forme d'une dispersion fine et en quantité contrôlée. On note en outre et de manière remarquable l' absence de phase eutectique. Toutes les utilisations de la poudre d'apport conforme à l' invention, soit en assemblage, soit en réparation ou en rechargement et quelle que soit la forme d' application, directe avec ajout de liant ou après une élaboration intermédiaire, sous forme de ruban ou de pièce d'apport compact ont montré une nette amélioration de la tenue en 2s service des pièces en alliage à base de nickel, cobalt ou fer. Les microstructures observées dans les zones d'apport ou de liaison par brasage-diffusion sur les pièces montrent des caractéristiques remarquables obtenues à partir de la poudre d'apport conforme à l' invention. On constate notamment la faible présence de porosités et lorsquelles subsistent, elles sont de petite taille, de répartition homogène et sans amas. I1 en résulte une bonne tenue des 3s pièces en résistance à la fatigue par élimination ou diminution des sites d'amorgage de rupture. De même, la présence réduite de phases eutectiques qui sont de petites tailles et sans amas améliore la tenue à haute température des pièces. En outre, une distribution homogène et de fine taille des phases durcissantes à base d'élément(s) fondants telles que borures ou siliciures induit un blocage du mouvement des dislocations et une résistance améliorée par retardement de lo l' apparition de fissures. Toutes ces conditions favorisent une résistance des pièces à la dégradation dans un environnement sévère, notamment pour des utilisations aéronautiques, aux hautes températures et dans des conditions d'oxydation/corrosion et lorsque de s caractéristiques de sol licitations mécaniques élevées sont en outre recherchées. REVENDI CAT IONS 1. Poudre d'apport de brasage-diffusion de pièce en alliage A à base de nickel, cobalt ou fer caractérisée en ce s qu'elle est constituée de grains en un matériau d'alliage B déterminé présentant des propriétés fonctionnelles spécifiques adaptées à la zone de pièce d' application, lesdits grains étant de forme générale sphérique et portant en surface sous forme lo d' incrustations des ajouts dont la composition comporte au moins un élément fondant pris dans le groupe bore et silicium, ces ajouts incrustés étant en outre présents à l'état libre dans la poudre. 2. Poudre d'apport de brasage-diffusion de pièce selon la revendication 1 caractérisée en ce que l'alliage B est identique à l'alliage A. 3. Poudre d'apport de brasage-diffusion de pièce selon la revendication 1 caractérisée en ce que l'alliage B est du type MCRALY comportant Cr. A1, Y et M désignant Ni, Co ou Fe. 4. Pièce d'apport compact pour pièce de superalliage A à base de nickel, cobalt ou fer obtenue par traitement thermique de frittage d'une poudre d'apport conforme à l'une quelconque des revendications 1 à 3 suivant un cycle de traitement dans des conditions déterminées de vitesse de montée en température, de température et de durée de maintien caractérisée en ce que la microstructure présente une répartition homogène de porosités fines (4) et une dispersion fine de phases durcissantes (5) à base d'élément(s) fondant(s) et ne présente pas de phase eutectique.